(57)【要約】【課題】  この発明の目的は、適切な防護手袋、特に通気性のある防護手袋を作り、有害化学物質、特に化学兵器物質に対する防護を提供し、軍事化学兵器及びＮＢＣ防護使用に特に適当である防護手袋を提供することである。【解決手段】  本願発明は、有毒化学物質、特に化学兵器に対する防護機能を有する通気性のある防護手袋（１）であって、該防護手袋（１）は、複数層構造（２）を有し、該複数層構造（２）は、支持層（３）及び該支持層（３）を補助すると共に、防護手袋（１）が着用された時に、着用者の手に面するバリヤ層（４）からなり、前記バリヤ層（４）は、有毒化学物質の通過を防止又は少なくとも抑制すると共に、前記バリヤ層（４）は、有毒化学物質を吸収する能力を有する吸着材料、特に活性炭に基づく吸着層（５）を具備し、前記バリヤ層（４）は、吸着層（５）に加えて、実質的に空気及び水に対しては不透過性であり、水蒸気に対しては透過性を有する薄膜層（６）を具備し、該薄膜層（６）は、有毒化学物質の通過を抑制するか、又は有毒化学物質の通過に対して不透過性を有し、且つ前記薄膜層（６）は、前記支持層（３）及び前記吸着層（５）の間に配されることにある。【選択図】  図１
2007508470.tif 000002
【特許請求の範囲】
【請求項１】
有毒化学物質、特に化学兵器に対する防護機能を有する通気性のある防護手袋（１）であって、該防護手袋（１）は、複数層構造（２）を有し、該複数層構造（２）は、支持層（３）及び該支持層（３）を補助すると共に、防護手袋（１）が着用された時に、着用者の手に面するバリヤ層（４）からなり、前記バリヤ層（４）は、有毒化学物質の通過を防止又は少なくとも抑制すると共に、前記バリヤ層（４）は、有毒化学物質を吸収する能力を有する吸着材料、特に活性炭に基づく吸着層（５）を具備するものにおいて、
前記バリヤ層（４）は、吸着層（５）に加えて、実質的に空気及び水の通過に対して不透過性であるが、水蒸気の通過に対しては透過性を有する薄膜層（６）を具備し、該薄膜層（６）は、有毒化学物質の通過を抑制する能力を有するか、若しくは有毒化学物質の通過に対して不透過性を有し、且つ
前記薄膜層（６）は、前記支持層（３）及び前記吸着層（５）の間に配されることを特徴する防護手袋。
【請求項２】
前記薄膜層（６）は、前記防護手袋（１）が着用された時に、着用者から離れた側に面するその側面を介して前記支持層（３）に対して間接的又は直接的に接合され、且つ／又は、前記薄膜層（６）は、防護手袋（１）が着用された時に、着用者の手に対して前記支持層（３）から離れた側に、吸着層（５）を設け、特に前記吸着層（５）が接着手段（７）によって前記薄膜層（６）に接合されることを特徴とする請求項１記載の防護手袋。
【請求項３】
前記薄膜層（６）と前記支持層（３）との間には、付加的に、好ましくは平坦な支持層（８）が設けられ、特に、前記付加的支持層（８）は、前記薄膜層（６）を安定化し及び／若しくは支持するために設けられ、且つ／又は、特に、前記付加的支持層（８）は、好ましくは空気透過性織物材料、特に織布、手編織物、機械編織物、層状織物のような織物布、又は接着布若しくは不織布であり、且つ／又は、特に前記付加的支持層（８）は、前記支持層（３）よりも単位面積重量が軽く、且つ／又は、特に前記付加的支持層（８）は、６０ｇ／ｍ２、特に５０ｇ／ｍ２、好ましくは４０ｇ／ｍ２より小さい単位面積重量を有し、且つ／又は、特に前記薄膜層（６）は、好ましくは不連続的に適用される接着剤によって、前記付加的支持層（８）に積層又は接着され、且つ／又は、前記付加的支持層（８）は、特に不連続的に塗布される接着剤によって、前記支持層（３）に接合されることを特徴とする請求項１又は２に記載の防護手袋。
【請求項４】
前記吸着層（５）は、防護手袋（１）が着用された時に、装着者の手に対して対面する前記薄膜層（６）から離れた側に、カバー層（９）を具備し、特に該カバー層（９）が、好ましくは不連続的に特には前記カバー層（９）上の点状方法において塗布される接着剤によって又はホットメルト接着ウェブによって、前記吸着層（５）に接合され、且つ/又は、前記カバー層（９）は、空気透過性織物材料、特に織布、手編織物、機械編織物、層状織物のような織物布又は不織布、特にポリアミド／ポリエステルに基づいた不織布（ＰＡ／ＰＥＳに基づいた不織布）のような接着織物であり、且つ／又は前記カバー層（９）は、摩耗抵抗を有し、特に摩耗抵抗織物材料からなり、且つ／又は、前記カバー層（９）は、５〜１５０ｇ／ｍ２、特に１０〜１２５ｇ／ｍ２、好ましくは４０〜１００ｇ／ｍ２の単位面積重量を有することを特徴とする請求項１〜３のいずれか一つに記載の防護手袋。
【請求項５】
前記薄膜層（６）は、前記支持層（３）又は前記付加的支持層（８）に接着剤で接着され、特に前記接着剤は、点状方法において、特に点状パターンの形式において塗布され、前記防護手袋（１）が着用されたときに、着用者の手から離れた方に面する前記薄膜層（６）の最大３０％、特には最大２５％、好ましくは最大２０％、より好ましくは最大１０％を覆い、且つ／又は、前記吸着層（５）は、接着剤によって前記薄膜層（６）の上に、特に点状方法において、特に点状パターンの形式で塗布される接着剤によって、貼り付けられ、前記防護手袋（１）が着用されたときに、着用者の手に対して面し前記支持層（３）から離れた側の前記薄膜層（６）の側面の少なくとも５０％、特には少なくとも６０％、好ましくは少なくとも７０％、より好ましくは少なくとも７５％、最も好ましくは少なくとも８０％が、前記吸着層（５）の吸着部材を具備することを特徴とする請求項１〜４のいずれか一つに記載の防護手袋。
【請求項６】
前記複数層構造（２）の個々の層（３，４，５，６，８，９）は、お互いに接続され、且つ/又は、前記複数層構造（２）の個々の層（３，４，５，６，８，９）は、複合物を形成することを特徴とする請求項１〜５のいずれか一つに記載の防護手袋。
【請求項７】
前記防護手袋（１）は、指のある手袋であり、且つ／又は、前記防護手袋（１）は、５本指のある手の形を有することを特徴とする請求項１〜６のいずれか一つに記載の防護手袋。
【請求項８】
前記支持層（３）は、織物材料、好ましくは空気透過性織物材料、特に織布であり、特に前記織布は、織物、手編織物、機械編織物、層状織物又は接着織物であり、特に前記接着織物は、不織布であり、且つ/又は、前記支持層（３）は、皮材料から作られることを特徴とする請求項１〜７のいずれか一つに記載の防護手袋。
【請求項９】
前記支持層（３）は、特に所定の含浸物によって疎油性及び/若しくは疎水性が与えられ、且つ/又は、前記支持層（３）の材料は、５０〜３００ｇ／ｍ２、特に７５〜２５０ｇ／ｍ２、好ましくは７５〜１７５ｇ／ｍ２の単位面積重量を有し、且つ/又は、前記支持層（３）は、単位面積重量７５〜２５０ｇ／ｍ２、好ましくは７５〜１７５ｇ／ｍ２を有し、疎油性及び／若しくは疎水性が与えられた空気透過性の織物布であることを特徴とする請求項１〜８のいずれか一つに記載の防護手袋。
【請求項１０】
前記薄膜層（６）は、連続し、特に密閉され、又は微孔性の層であり、且つ/又は、前記薄膜層（６）の厚さは、１〜５００μｍの範囲内、好ましくは１〜１００μｍの範囲内、より好ましくは１〜５０μｍの範囲内、さらには２．５〜３０μｍの範囲内、最も好ましくは５〜２５μｍの範囲内であり、且つ／又は、前記薄膜層（６）は、２５℃で、薄膜層（６）の厚さが５０μｍの時に、２４時間当たり少なくとも１２．５リットル／ｍ２、好ましくは２４時間当たり少なくとも１７．５リットル／ｍ２、好ましくは２４時間当たり少なくとも２０リットル／ｍ２の透湿性を有し、且つ/又は、前記防護手袋（１）は、２５℃で、薄膜層（６）の厚さが５０μｍの時に、２４時間当たり少なくとも１０リットル／ｍ２、好ましくは２４時間当たり少なくとも１５リットル／ｍ２、好ましくは２４時間当たり少なくとも２０リットル／ｍ２の透湿性を有することを特徴とする請求項１〜９のいずれか一つに記載の防護手袋。
【請求項１１】
前記薄膜層（６）が、３５℃で、厚さが５０μｍの時に、ＤＩＮ  ＥＮ  ３１０９２：１９９３（１９９４年２月）及び国際基準ＩＳＯ１１０９２にしたがって測定された最大２５（ｍ２・Pascal）／Watt、特には最大２０（ｍ２・Pascal）／Watt、好ましくは１３（ｍ２・Pascal）／Wattの定常状態下の対湿性Ｒｅｔを有し、且つ／又は、前記防護手袋（１）が、３５℃で、薄膜層（６）の厚さが５０μｍの時に、ＤＩＮ  ＥＮ  ３１０９２：１９９３（１９９４年２月）及び国際基準ＩＳＯ１１０９２にしたがって測定された最大３０（ｍ２・Pascal）／Watt、特には最大２５（ｍ２・Pascal）／Watt、好ましくは２０（ｍ２・Pascal）／Wattの定常状態下の対湿性Ｒｅｔを有することを特徴とする請求項１〜１０のいずれか一つに記載の防護手袋。
【請求項１２】
前記薄膜層（６）は、膨張する能力若しくは少し水を吸収する能力を有し、特に前記薄膜層（６）の膨張能力及び／若しくは水吸収能力は、前記薄膜層（６）の重量に基づいて最大３５％、特には最大２５％、好ましくは最大２０％であり、且つ/又は、前記薄膜層（６）は、少なくとも実質的に液体、特に水に対して及び／若しくはエアゾールに対して不透過性であり、若しくはその通過を抑制することを特徴とする請求項１〜１１のいずれか一つに記載の防護手袋。
【請求項１３】
前記薄膜層（６）は、親水性基、又は実質的に強い親水性基、特に水酸基を含まず、且つ/又は、前記薄膜層（６）は、弱い親水性基、特にポリエーテル基を有することを特徴とする請求項１〜１２のいずれか一つに記載の防護手袋。
【請求項１４】
前記薄膜層（６）は、プラスチック及び／若しくはポリマー材料を有し及び／若しくはからなり、特に、前記プラスチック及び/若しくはポリマー材料は、ポリウレタン、ポリエーテルアミド、ポリエステルアミド、ポリテトラフルオロエチレン及び／若しくはセルロースを基礎とするポリマー及び／若しくは前述されたものの混合物からの派生物からなる群から選択されることを特徴とする請求項１〜１３のいずれか一つに記載の防護手袋。
【請求項１５】
前記薄膜層（６）は、イソシアネート、特にマスクドイソシアネート又はブロックトイソシアネートとイソシアネート反応架橋剤との反応による反応製品として得られることを特徴とする請求項１〜１４のいずれか一つに記載の防護手袋。
【請求項１６】
前記薄膜層（６）は、ポリウレタンに基づく薄膜であり、且つ／又は前記薄膜層（６）は、ポリテトラフルオロエチレンに基づく膨張した微孔性の薄膜であることを特徴とする請求項１〜１５のいずれか一つに記載の防護手袋。
【請求項１７】
前記薄膜層（６）は、複数層の薄膜積層物として及び／若しくは複数層の薄膜合成物として形成され、特に前記薄膜積層物及び／若しくは薄膜合成物は、お互いに接合された少なくとも２枚、特には少なくとも３枚の薄膜層からなることを特徴とする請求項１〜１６のいずれか一つに記載の防護手袋。
【請求項１８】
前記薄膜積層物及び／若しくは薄膜合成物は、セルロースに基づくポリマー、特にはポリウレタン、ポリエーテルアミド及び／若しくはポリエステルアミドを基礎とするコア層及び該コア層に接合される２枚の外部層からなり、特にセルロースに基づくポリマーを基礎とするコア層は、１〜１００μｍ、特に５〜５０μｍ、好ましくは１０〜２０μｍの厚さの層として形成され、且つ／又は、特に前記コア層に接合される２つの外部層は、１〜１００μｍ、特に５〜５０μｍ、好ましくは５〜１０μｍの厚さを有する層として各々が形成されることを特徴とする請求項１７記載の防護手袋。
【請求項１９】
前記薄膜積層物及び／若しくは薄膜合成物は、ポリウレタンに基づくポリマーを基礎としたコア層及び該コア層に接合され、ポリウレタンに基づいた２つの外部層を具備することを特徴とする請求項１７記載の防護手袋。
【請求項２０】
前記薄膜層（６）は、お互いに接合され、好ましくはシール構造を形成するように、接着及び／若しくは溶接によってお互いに接合される２つの材料片からなり、特に２つの材料片は、各々５本指を有する手の形状を有し、２つの材料片の内の一つは、手の腹面側（手のひら）を覆うように設計され、且つ他の材料片は、手の背面側（手の甲）を覆うように設計され、前記２つの材料片は、お互いに接合され、特にシール構造を形成するようにお互いに接合され、好ましくはそれらの外部輪郭に沿って、特に手の輪郭に沿ってお互いに接着され及び／若しくは溶接されることを特徴とする請求項１〜１９のいずれか一つに記載の防護手袋。
【請求項２１】
前記薄膜層（６）は、粘着性、特に熱による粘着性を有し、且つ/又は、前記薄膜層（６）は、同時に前記吸着層（５）を接着するための接着層（７）を構成することを特徴とする請求項１〜２０のいずれか一つに記載の防護手袋。
【請求項２２】
前記吸着層（５）は、不連続的に形成され、且つ／又は、前記吸着層（５）は、都区に活性炭に基づいた有毒化学物を吸着する吸着剤の独立した粒子からなり、且つ／又は、前記吸着層（５）の吸着材料は、活性炭を具備し若しくはからなる吸着性材料であり、且つ／又は、前記吸着層（５）の吸着材料は、活性炭に基づく材料であり、時に活性炭粒子及び／若しくは活性炭繊維の形をしたものであることを特徴とする請求項１〜２１のいずれか一つに記載の防護手袋。
【請求項２３】
前記吸着層（５）は、粒状形状（「粒状カーボン」）又は球状形状（「球状カーボン」）の独立した活性炭粒子を具備し、特に前記活性炭粒子の平均直径は、１．０ｍｍより小さく、特に０．５ｍｍより小さく、好ましくは０．４ｍｍより小さく、より好ましくは０．３５ｍｍｙより小さく、最も好ましくは０．３ｍｍより小さく、且つ／又は、前記活性炭粒子の平均直径は、少なくとも０．１ｍｍであり、且つ／又は、前記活性炭は、５〜５００ｇ／ｍ２、特に１０〜４００ｇ／ｍ２、好ましくは２０〜３００ｇ／ｍ２、より好ましくは２５〜２５０ｇ／ｍ２、さらに好ましくは５０〜１５０ｇ／ｍ２、最も好ましくは５０〜１２０ｇ／ｍ２の量が前記薄膜層（６）に与えられ、且つ／又は、特に前記活性炭粒子は、少なくとも８００ｇ／ｍ２、特には少なくとも９００ｇ／ｍ２、好ましくは１０００ｇ／ｍ２、より好ましくは８００〜１５００ｇ／ｍ２の範囲内の特定の内部表面積（ＢＥＴ）を有し、且つ／又は、特に前記活性炭粒子は、個々の活性炭粒子、特に活性炭細粒又は小球に関して、少なくとも５ニュートン、特には１０ニュートン及び／若しくは２０ニュートンまでの破裂圧力を有することを特徴とする請求項１〜２２のいずれか一つに記載の防護手袋。
【請求項２４】
前記吸着層（５）は、活性炭繊維、特に活性炭繊維から作られた織物形状の活性炭繊維からなり、前記活性炭繊維織物は、２０〜２００ｇ／ｃｍ２、特に３０〜１５０ｇ／ｍ２、好ましくは５０〜１２０ｇ／ｍ２の単位面積重量を有し、且つ/又は、前記活性炭繊維織物は、特に炭化され活性化されたセルロース及び／若しくは炭化され活性化されたアクリロニトリルを基礎とする活性炭繊維からなる織布、メリヤス、層状織物又は接着織物であることを特徴とする請求項１〜２３のいずれか一つに記載の防護手袋。
【請求項２５】
前記吸着層（５）は、付加的に少なくとも一つの触媒を含浸させ、特に触媒として、酵素及び／若しくは金属イオン、特に、銅イオン、銀イオン、カドミウムイオン、プラチナイオン、パラジウムイオン、亜鉛イオン及び／若しくは水銀イオンが使用され、且つ/又は、特に、前記触媒の量は、吸着層（５）の重量に基づいて、０．００５〜１２重量％、好ましくは１〜１０重量％、より好ましくは２〜８重量％の範囲内であることを特徴とする請求項１〜２４のいずれか一つに記載の防護手袋。
【請求項２６】
前記吸着層（５）の少なくとも５０％、特に少なくとも６０％、好ましくは少なくとも７０％が、吸着される有害物質及び兵器を自由に取り入れることができることを特徴とする請求項１〜２５のいずれか一つに記載の防護手袋。
【請求項２７】
前記防護手袋（１）及び前記薄膜層（６）は、化学兵器、特にビス［２−クロロエチル］硫化物（マスタードガス又はロストと同義語である）に対して、ＣＲＤＥＣ−ＳＰ−方法２．２に従って計測した場合、薄膜層（６）の厚さが５０μｍである時、２４時間当たり最大４μｇ／ｃｍ２、特には２４時間当たり最大３．５μｇ／ｃｍ２、好ましくは２４時間当たり最大３．０μｇ／ｃｍ２、より好ましくは２４時間当たり最大２．５μｇ／ｃｍ２のバリヤ効果を有することを特徴とする請求項１〜２６のいずれか一つに記載の防護手袋。
【請求項２８】
有毒化学物質、特に化学兵器に対する防護機能を有する通気性防護手袋（１）であって、該防護手袋（１）は、複数層構造（２）を有し、該複数層構造（２）は、支持層（３）及び該支持層（３）に保持され、防護手袋（１）の着用時に着用者の手に対峙するバリヤ層（４）からなり、該バリヤ層（４）有毒化学物質の侵入を防止若しくは少なくとも抑制し、前記バリヤ層（４）が、有毒化学物質を吸着可能な吸着材料、特に活性炭に基づいた吸着層（５）と、空気及び水に対しては非透過性であるが、遂行記に対して透過性である薄膜層（６）とからなり、前記薄膜層（６）は前記支持層（３）及び前記吸着層（５）の間に配置されるものにおいて、前記防護手袋（１）及び／若しくは薄膜層（６）は、化学兵器、特にビス［２−クロロエチル］硫化物に対して、薄膜層（６）の厚さが５０μｍの場合に、２４時間当たり最大４μｇ／ｃｍ２のバリヤ効果を有することを特徴とする防護手袋。
【請求項２９】
有毒化学物質、特に化学兵器に対する防護機能を有する通気性防護手袋（１）であって、該防護手袋（１）は、複数層構造（２）を有し、該複数層構造（２）は、支持層（３）及び該支持層（３）に保持され、防護手袋（１）の着用時に着用者の手に対峙するバリヤ層（４）からなり、該バリヤ層（４）有毒化学物質の侵入を防止若しくは少なくとも抑制し、前記バリヤ層（４）が、有毒化学物質を吸着可能な吸着材料、特に活性炭に基づいた吸着層（５）と、空気及び水に対しては非透過性であるが、遂行記に対して透過性である薄膜層（６）とからなり、前記薄膜層（６）は前記支持層（３）及び前記吸着層（５）の間に配置されるものにおいて、前記防護手袋（１）は、２５℃で前記薄膜層（６）が５０μｍの厚さの場合に、２４時間当たり少なくとも１０リットル／ｍ２の透湿性を有することを特徴とする防護手袋。
【請求項３０】
有毒化学物質、特に化学兵器に対する防護機能を有する通気性防護手袋（１）であって、該防護手袋（１）は、複数層構造（２）を有し、該複数層構造（２）は、支持層（３）及び該支持層（３）に保持され、防護手袋（１）の着用時に着用者の手に対峙するバリヤ層（４）からなり、該バリヤ層（４）有毒化学物質の侵入を防止若しくは少なくとも抑制し、前記バリヤ層（４）が、有毒化学物質を吸着可能な吸着材料、特に活性炭に基づいた吸着層（５）と、空気及び水に対しては非透過性であるが、遂行記に対して透過性である薄膜層（６）とからなり、前記薄膜層（６）は前記支持層（３）及び前記吸着層（５）の間に配置されるものにおいて、前記防護手袋（１）は、３５℃で前記薄膜層（６）の厚さが５０μｍの場合、定常状態下で、最大３０（ｍ２・Pascal）／Wattの耐湿性Retを有することを特徴とする防護手袋。
【発明の詳細な説明】
【技術分野】
【０００１】
この発明は、請求項１の前段部分に定義されるような通気性のある防護手袋に関するもので、その手袋は、有害化学物質、特に化学兵器に対する防護機能を有し、且つ特に軍事使用及びＮＢＣ防護使用のために設計されたものである。
【背景技術】
【０００２】
皮膚に吸収され、曝されると結果として深刻な肉体的損傷を生じるいくつかの物質がある。例えば、マスタードガス（通常、イエロークロスと記された容器に収容される）であり、糜爛性毒ガスであり、サリンであり、神経ガスである。これらの有毒物質を触れる可能性のある人は、適当な防護装備を着用するか又は適当な防護材料によってこれらの有毒物質に対して防護しなければならない。
【０００３】
適当な防護服は、身体、特に両手両足及び胴体を防護するために有益である。頭、特に顔及び気道を防護するために、フード付きのガスマスク（ＮＢＣ防護マスク）が通常着用される。
【０００４】
しかしながら、これらのタイプの有害物質に対して手は、防護手袋の着用によって十分に防護されなければならない。特に、このタイプの防護手袋は、軍事化学兵器防護使用又は一般的なＮＢＣ防護使用に適していなければならない。
【０００５】
軍事科学兵器使用およびＮＢＣ防護使用に関する従来技術において、気密性及び防水のゴム手袋、特にブチルラバーに基づくゴム手袋は、現在のところ良く使用されている。これらの手袋は、特に化学兵器物質のような有毒化学物質に対して非透過性である。これらの防護手袋の不利益点は、通気性（例えば、着用者の汗から生じる水蒸気を逃がすこと）の能力が乏しいことであり、且つこれによって着用快適性が低いレベルであり、長時間着用した場合、非常に不快にさせ、煩わしくさせる。
【０００６】
同一の出願人による同一の特許分類に属する特許文献１〜３は、皮又は織物材料のような通気性のあり、化学兵器物質を吸収するための活性炭に基づく吸着層が設けられた外側材料からなり、改善された触知性及び有害化学物質に対する防護効果を有するパイロットのための手袋を開示する。上述した特許に開示される手袋は、活性炭に基づく吸着層が存在する場合に、有害化学物質、特に化学兵器物質に対してすばらしい防護を提供するが、軍事又はＮＢＣ防護使用におけるその手袋の着用時間は、活性炭の吸着能力によって制限される。さらにまた、その手袋は、容易に汚染を除去することができず、また再生することができない。
【特許文献１】ＵＳ  ６，３０１，７１５  Ｂ１
【特許文献２】ＷＯ  ０１／８２，７２８  Ａ１
【特許文献３】ＤＥ  ２０１  ２１  ５１８  Ｕ１
【発明の開示】
【発明が解決しようとする課題】
【０００７】
それ故に、この発明の目的は、適切な防護手袋、特に通気性のある防護手袋を作り、有害化学物質、特に化学兵器物質に対する防護を提供し、軍事化学兵器及びＮＢＣ防護使用に特に適当であり、且つ少なくとも上述した従来技術の防護手袋の不利益点を避けることのできる防護手袋を作ることにある。
【０００８】
この発明のさらなる目的は、特許文献１及び同じ特許分類の属する特許文献２及び特許文献３の２つの特許出願に記載された手袋を改良することにある。
【課題を解決するための手段】
【０００９】
上述した目的を達成するために、本願発明は、防護手袋、特に請求項１に記載されているような通気性のある防護手袋（例えば、軍事使用又はＮＢＣ使用）を開示する。本願発明の防護手袋のさらなる利点は、従属請求項において特定される。
【００１０】
本願発明の基本的な理念は、通気性のある防護手袋であって、好ましくは平坦な外側の支持層及び該支持層に近接して配され（言い換えると、手袋が着用されたときに手に最も近い内側で）、有害化学物質の通過を防止又は抑制する内側のバリヤ層とを有する複数層構造を有し、有害化学物質、特に化学兵器に対して強化又は改善された防護機能を有する防護手袋を提供することにある。有害化学物質に対する強化又は改善された防護機能を提供するために、前記バリヤ層は、（例えば活性炭のような）有害化学物質を吸着する吸着層を具備するだけでなく、前記支持層及び前記吸着層の間に配される薄膜層を付加的に有するものであり、前記薄膜層は、少なくとも実質的に空気及び液体、水に対しては不透過性であるが、水蒸気に対しては透過性であり、また前記薄膜層は有害化学物質に通過を抑制するか、又は少なくとも実質的に、有害化学物質に対して布透過性である。
【００１１】
前記支持層及び前記吸着層の間に配される前記薄膜層は、前記外側の支持層を浸透した有害化学物質、特に化学兵器が、決して吸着層に届かないように、又はほとんどの部分で吸着層に届かないように機能するので、吸着層の吸着能力は実質的に消耗しないままとなる。本発明の防護手袋が、通気性を有し、有毒化学物質の通過を抑制するか有害化学物質に対して非浸透性を有する所定の薄膜層を有する時、本発明の防護手袋の良好な汚染除去、再生及び再利用性が可能となるものである。
【００１２】
本発明の他の利点、特徴、様相及び特質は、添付された図面に表記される好ましい実施例の下記する記載から明らかになる。
【発明を実施するための最良の形態】
【００１３】
以下、この発明の実施例について図面により説明する。
【実施例】
【００１４】
添付図面を参照して、まず図１は、本願発明に係る通気性があり、有毒な化学物質、特に化学兵器に対して防護作用を有する手袋１を示す。本願発明の前記防護手袋１は、好ましくは外側に位置する平坦な支持層３及び支持層の次に配置される内側に位置し、有害化学物質の通過を防止又は抑制するバリヤ層４（言い換えると、このバリヤ層は、前記手袋の着用時に手に最も近く且つ対峙する）を有する複数層構造を有する。前記バリヤ層４は、活性炭のような吸着材料に基づき、有害化学物質を吸着する吸着層５を含む。前記吸着層５に加えて、前記バリヤ層４は、少なくとも実質的に液体、水に対して非透過性であるが、水蒸気に対しては透過性（言い換えると、通気性のある）であり、有害化学物質の通過を抑制し、若しくは少なくとも実質的に有害化学物質に対して非透過性であり、前記支持層３と前記吸着層５の間に位置する薄膜層６を有する。これにより、本発明によれば、前記バリヤ層４は、所定の特質を有する吸着層５及び薄膜層６の両方を具備する。本発明の複数層構造２に係る吸着層５及び薄膜層６の結合は、有害化学物質、特に化学兵器に対して十分な防護能力を確保すると同時に、特に通気性に関して、着用者からの汗のように内部で発生した水蒸気を逃がし、手袋内部を湿った状態のままにしないことによって、高いレベルの装着性及び着心地を提供する。
【００１５】
図１及び図２（ａ）及び（ｂ）が示すように、薄膜層６が前記支持層３及び吸着層５の間にあるような本発明によるいくつかの層又は材料の配置の結果として、防護手袋１の外側の支持層３に浸透した有害物質は、前記薄膜層６によって止められ、これによって全部又はほとんどが吸着層５まで届かず、届いたとしてもほんのわずかな量だけとなる。したがって、吸着層５の吸着能力は、実質的にほとんど消耗せず、さらに薄膜層６の存在は、防護手袋１を着用した人に対してさらなる防護性能を提供するので、薄膜層６のバリヤ効果及び吸着層５の吸着効果により、有害化学物質に対して二重の防護機能を有する防護手袋１を得ることができるものである。また、薄膜層６の存在は、外側の支持層３に浸透した有害物質が、この目的のために適当で当業者にとって公知である汚染除去溶液での適当な処理方法（例えば、それの洗浄）によって、薄膜層６から除去することができるので、防護手袋１の汚染除去及び再生を可能にするものである。
【００１６】
図２（ａ），（ｂ）と同様に図１において示されるように、防護手袋が着用された場合に着用者の手から離れた側に面している薄膜層６又はバリヤ層４の側面は、前記支持層３に間接的又は直接的に結合される。これに対して、防護手袋１の着用時に着用者の手に対峙し支持層３から離れた側の薄膜層６の側面（言い換えると、薄膜層６の内側側面）は、吸着層５が設けられる。一般的に、前記吸着層５は、塗布された接着剤７によって前記薄膜層６に固定又は接合される。図２（ａ），（ｂ）に示されるように、接着剤７は、一般的に不連続的（図２（ａ））に塗布されるか、又はそれぞれに連続的に又は全体にわたって（図２（ｂ））塗布される。しかしながら、図２（ａ）に対応する接着剤の不連続な特に点状の塗布が好ましい。というのは、これは、着用時に本願発明の防護手袋１の快適性を強化し、接着剤の連続的な塗布の場合に生じる薄膜層６の付加的な剛性を防止するからである。それにもかかわらず、一般的に吸着層５を薄膜層６に接合させるために接着剤７の連続した塗布を使用することは可能であるが、この場合、接着剤が通気性能力を有し、透湿性を有するという事実に注意を払い、必要な装着性を補償することが大切である。
【００１７】
さらに、平坦な付加的支持層８が、前記薄膜層６と支持層３との間に配される。この実施例において、前記薄膜層６は、単に間接的に前記支持層３に近接して設けられると共に、付加的支持層８はその間に位置する。前記付加的支持層８は、特に薄膜層６の処理の間、接着剤７で且つ前記吸着層５で薄膜層６を覆う工程の間、手袋１の使用又は着用の間、特に前記薄膜層６を安定させ且つ／又は支持するために設けられる。前記薄膜層６の耐摩耗性、例えば引裂強度は、付加的支持層８によって上昇する。この目的のために、前記薄膜層６は、付加的支持層に、利益的には不連続的に（例えば、所定の点においてのみ）接着される表面にわたって塗布される接着剤（図示しない）によって、積層又は接着され、薄膜層６の行きすぎた剛性を防止し、手袋の着け心地を向上させるものである。前記薄膜層６と前記外側の支持層３の間に配される付加的支持層８は、通常不連続的に、好ましくはスポット状に塗布された接着剤によって、接合される。付加的支持層８に適切な材料の例として、織物材料、特に、織布、手編み織物、機械編み織物、層状織物、接着織物（例えば、不織布）等の織物布が挙げられ、それらは空気透過性を有するように設計される。前記付加的支持層８が支持層３よりも低い単位面積当たりの重量を有することに利点がある。一般的に、付加的支持層８の単位面積重量は、６０ｇ／ｍ２より小さく、好ましくは５０ｇ／ｍ２より小さく、より好ましくは４０ｇ／ｍ２より小さい。これは、複数層構造２の全体的な柔軟性が損なわれず、良好な着用性が達成されるので、より高い着心地に貢献する。
【００１８】
上述したように、前記薄膜層８は、その内側面（言い換えると、手袋着用時に手に面する側）が吸着層５で覆われている。前記吸着層５は、順に、手袋着用時に手に面する側（言い換えると、前記薄膜層６から離れた側）が、前記吸着層５に利益的に固定されるカバー層９で覆われている。前記カバー層９は、この目的のために、例えば、前記カバー層９に、特にスポット状に、又はいわゆるホットメルトウェブによって、不連続に塗布され、前記カバー層９と前記吸着層５の間に配される接着剤によって、吸着層５に固定される。カバー層９に適した材料は、空気透過性織物材料であり、特に、織布、手編み織物、機械編み織物、層状織物などの織物布、又は接着織物（言い換えると、不織布、特にポリアミド／ポリエステル（ＰＡ／ＰＥＳ）不織布）である。前記カバー層９が、摩耗抵抗を有するように設計されるか、摩耗抵抗織物材料からなるように設計されることが好ましい。前記カバー層９が、５〜１５０ｇ／ｍ２、好ましくは１０〜１２５ｇ／ｍ２、より好ましくは４０〜１００ｇ／ｍ２の重量を有することが望ましい。カバー層９の存在は、着用時に吸着層５が皮膚又は手へ直接的に接触することが避けられるという利点を有する。これは、汗によって吸着層が汚されることを防止し、カバー層９が本願発明の複数層構造２の一部として織物内部手袋の機能を肩代わりするので、結果としてより良い着け心地を生じるものである。さらに、前記カバー層９は、吸着層の吸着材料に係る機械的負荷が大きくなるのを防止するものである。
【００１９】
上述したように、薄膜層６は、その外側の表面（言い換えると、手袋の着用時に手から離れた方に面する側）で、本発明の複数層構造２の設計によって前記支持層３又は前記付加的支持層８のいずれかに（例えば、接着剤で）接着される。接着剤が、手袋の着用時、手から離れた方に面する前記薄膜層６の側面の最大３０％、好ましくは最大２５％、より好ましくは最大２０％、最も好ましくは最大１０％を覆うように、接着剤接着が不連続的に、特に点状及び特にグリッド又はパターン状に実行されることは有益である。
【００２０】
薄膜層６の内側面（言い換えると、手袋着用時に手に面する側）には、前記吸着層５が、例えば接着剤７の使用によって薄膜層６に貼り付けられる。上述したように、不連続に、特に点状に、通常はグリッド状にスポット塗布する形式で、接着剤７を塗布することは、有益である。高い吸着能力を達成するために、手袋着用時に手に面する薄膜層６の側面（言い換えると、支持層３から離れた方に面する薄膜層６の側面）の少なくとも５０％、好ましくは少なくとも６０％、より好ましくは少なくとも７０％、最も好ましくは少なくとも８０％が、吸着層５の吸着材料で覆われるか又は装填されることが望ましい。したがって、前記接着剤７は、前記薄膜層６のこれらの表面積にわたって塗布されなければならない。もし、活性炭繊維から作られた布（織布、メリヤス、層状織物、不織布等）が、前記吸着層５の吸着材料として使用されるならば、手袋の着用時に手に面する薄膜層６の側面（言い換えると、支持層３から離れた方に面する薄膜層６の側面）は、吸着層５の吸着材料で、完全に（言い換えると１００％）覆われるか、装填されることが好ましい。活性炭繊維布は、例えば接着剤の単に不連続的（例えば、スポット方法）塗布によって、前記薄膜層に固定されることが望ましい。
【００２１】
一般的に、複数層構造２の個々の層３，４，５，６，８，９は、お互いに接合される。これは、当業者にとって既に公知の方法（例えば、接着剤接合、熱シール、縫合、ステッチ溶着等）によって達成される。前記複数層構造２の個々の層３，４，５，６，８，９を、継ぎ目なく、好ましくは個々の層３，４，５，６，８，９を損傷することなしに（例えば、接着剤接合、熱シール等によって）接合又は固定することは、有益である。もし、個々の層３，４，５，６，８，９が、少なくとも部分的に縫合又は類似する方法で、接合されるならば、継ぎ目を（例えば、いわゆる継ぎ目シールテープによって）シールすることが必要となる。特に、複数層構造２の個々の層３，４，５，６，８，９は、一体的な合成物を形成する。
【００２２】
前記複数層構造２の個々の層３，４，５，６，８，９は、手首及び前腕の一部を含む手全体にわたって延出することが好ましい（図１）。この実施例によれば、前記複数層構造２の個々の層３，４，５，６，８，９は、５本指、手のひら、手の甲、手首部及び手首部を超えて延出する腕部を有する手の形をした一体的な手袋を形成する。
【００２３】
５本指を有する手の形をした防護手袋を設計することは、装着性の強化だけではなく、軍事又はＮＢＣ防護目的のための使用を容易にするという点で有益である。本願発明の手袋１が手首を超えて有益に延出する（言い換えると、それが手袋腕部を有する）という事実は、同時に着用されるＮＢＣ防護服でシール接合をすることができることを意味する。この結果、前記手袋及び／若しくはＮＢＣ防護服防護服は、適当なシール要素（例えば、ジッパー、ヴェルクロファスナー、シールリップ等）を備えることにより、防護手袋１から前記ＮＢＣ防護服への移行部分のシール又はシール接続を生じるようにお互いを接合することができるものである。
【００２４】
特に、個々の層３，４，８，９の各々は、５本指を有する手袋の形を有している。カバー層９が内側手袋を形成すると共に、前記支持層３は、外側手袋を形成する。内側に吸着層５を、外側に薄膜層６を有するバリヤ層４は、付加的支持層８と共に、前記内側手袋及び外側手袋の間に位置するコア手袋を形成し、いわゆる外側手袋、内側手袋及びコア手袋である全て３つの手袋部は、お互いに接合され、本願発明の防護手袋１を形成する。
【００２５】
一般的に前記防護手袋１の外側層を形成する支持層３の材料に関して、手袋に一般的に使用される材料が使用されることが望ましく、特にそれらは通気性能力を有する。そのような材料の例としては、織物材料、好ましくは空気透過性織物材料、特に織布、手編織物、機械編織物、層状織物及び接着織物のような織物布の形をしていることが望ましい。例えば、前記接着織物は、不織布であることが好ましい。しかしながら、これに代えて、前記支持層３は、皮革材料からなるものであっても良い。これについて、指先領域で継ぎ目がないように、前記外側手袋又は支持層３を設計することが有益である。この主題におけるさらなる詳細は、先に引用された特許文献１〜３を参照し、それらの全体的に開示された内容を本願発明に適用することも可能である。
【００２６】
有害化学物質（例えば化学兵器の濃縮された滴）の浸透を防止又は阻害するために、前記外側の支持層３の材料を、特に所定の触媒によって疎油性及び／若しくは疎水性にすることが望ましい。
【００２７】
一般的に、支持層３又は外側手袋の材料は、５０〜３００ｇ／ｍ２、好ましくは７５〜２５０ｇ／ｍ２、より好ましくは７５〜１７５ｇ／ｍ２の単位面積重量を有する。特に支持層３は、疎油性及び／若しくは疎水性を有する７５〜２５０ｇ／ｍ２好ましくは７５〜１７５ｇ／ｍ２の単位面積重量を有する空気透過性織物布として設計されることが望ましい。
【００２８】
前記薄膜層６に関して、それは、一般的に連続し、特に密閉された、又はほとんどでミクロ細孔を有する薄膜層である。前記薄膜層６の厚さは、一般的に１〜５００μｍ、好ましくは１−２５０μｍ、より好ましくは１〜１００μｍ、さらに好ましくは１〜５０μｍ、さらにより好ましくは２．５〜３０μｍ、最も好ましくは５〜２５μｍの範囲内である。さらに着け心地、特には通気性を強化するために、前記薄膜層６は、例えば２５℃で厚さが５０μｍの時に、（２５℃でのＡＳＴＭＥ９６に従ったインバーティドカップ法による測定で）２４時間当たり少なくとも１２．５リットル／ｍ２、好ましくは２４時間当たり少なくとも１７．５リットル／ｍ２、より好ましくは２４時間当たり少なくとも２０リットル／ｍ２又はそれ以上の高い透湿性を有する。（水蒸気透過（ＷＶＴ）の測定におけるさらなる詳細に関しては、マクキュロー他によってなされた引例「繊維の透湿性を測定するための標準的な方法の比較(A comparison of standard methods for measuring water-vapor permeability of fabrics」in Meas. Sci.Technol. [Measurement Science and Technology]、第１４巻、１４０２頁〜１４０８頁、２００３年８月、参照）。これは、特に高いレベルの着け心地を確保する。
【００２９】
前記複数層構造２の多くの層３，４，５，６，８，９によって、全体的な防護手袋の透湿性は、薄膜層６のみの場合より若干低くなる。それにもかかわらず、全体的な防護手袋１の透湿性は、大変高く、薄膜層６の厚さが５０μｍの時（２５℃）に、２４時間当たり少なくとも１０リットル／ｍ２、好ましくは２４時間当たり少なくとも１５リットル／ｍ２、より好ましくは２４時間当たり２０リットル／ｍ２である。
【００３０】
通気性の目的に関して、３５℃での定常状態下で、薄膜層６の厚さが５０μｍの時、前記薄膜層６は、最大３０(m2・Pascal)/Watt、好ましくは最大２５(m2・Pascal)/Watt、特には最大２０(m2・Pascal)/Wattの低い耐湿性Retを有する。（１９９４年２月現在、１９９３：DIN EN 31 092による測定（"Textiles-Physiological Effects-Measurement of thermal and water-vapor resistance under steady-state conditions (sweating guarded-hotplate test)"  又は平行した国際基準ISO  11092）。前記複数層構造２の多くの層３，４，５，６，８，９によって、全体としての防護手袋１の耐湿性Retは、薄膜層６の厚さが50μｍの時に、一般的に最大３０(m2・Pascal)/Wattであり、好ましくは最大２５(m2・Pascal)/Wattであり、より好ましくは最大２０(m2・Pascal)/Wattである。
【００３１】
さらに、前記薄膜層６は、膨張し、又はほんの少し水を吸収することができるべきである。水を吸収すること又は膨張することのちょっとした能力は、着け心地を向上させる。特に、前記薄膜層６の膨張能力及び／若しくは吸収能力は、薄膜層6自体の重量を基礎として最大３５％、好ましくは最大２５％、より好ましくは最大２０％であるべきである。さらに、さらに、前記薄膜層６は、少なくとも実質的に液体、特に水及び若しくはエアゾールに対して非透過性であるべきであり、またそれは、少なくともそれらの通過を抑制するべきである。大変低い膨張能力を達成するために、前記薄膜層６は、親水性基、特に水酸基を全く有しないか、実質的に強い親水性基を持たない。しかしながら、少しの膨張性の目的のために、前記薄膜層６は、弱い親水性基、例えばポリエーテル基を有することが好ましい。
【００３２】
前記薄膜層６は、プラスチック又はポリマー材料からなるか又は含むことが好ましい。この種のものに適したプラスチック又はポリマーは、例えばポリウレタン、ポリエーテルアミド、ポリエステルアミド、ポリテトラフルオロエチレン、セルロースに基づくポリマー、及びこれらの複合物の誘導体からなる群より、選択されることが望ましい。例えば、前記薄膜層６は、イソシアネート、特にマスクト又はブロックトイソシアネートを、イソシアネート反応架橋剤と反応させてできた反応物として得られることが好ましい。このように、前記薄膜層６は、例えばポリウレタンベースの薄膜層であることが望ましい。同様に、前記薄膜層６は、ポリテトラフルオロエチレンをベースにした膨張したミクロ細孔を有する層であっても良い。
【００３３】
好ましい実施例によれば、前記薄膜層６は、複数層薄膜積層物として又は複数層薄膜合成物として形成されても良いものである。この薄膜積層物又は合成物は、少なくとも２つ、好ましくは３つの薄膜層又はお互いに接着された薄膜積層物を有しても良いものである。例えば、前記薄膜積層物又は合成物は、セルロースベースのポリマーから形成され、好ましくはポリウレタン、ポリエーテルアミド、及び／若しくはポリエステルアミドから形成される２つの外側層に接着されるコア層を有する。この点に関して、セルロースベースのポリマーから形成されるコア層は、１〜１００μｍ、好ましくは５〜５０μｍ、より好ましくは１０〜２０μｍの厚さを有する薄膜として形成されることが望ましく、前記コア層に接着される２つの外側層は、１〜１００μｍ、好ましくは５〜５０μｍ、より好ましくは５〜１０μｍの厚さを有する層として形成されることが望ましい。この薄膜層６のこの特徴は、異なる薄膜材料、異なる特徴、特に異なる透湿性及び／若しくは有害化学物質に関して異なるバリヤ効果を結合することができ、これによって、薄膜層６の特質を最適化することができるものである。例えば、セルロース及びセルロース誘導体は、化学兵器（マスタードガス等）のような特に有毒及び有害化学物質に対して非常に優れたバリヤ層材料であり、これらの材料によって侵食され又は溶解されることがないと共に、ポリウレタンベースの材料は、セルロース層に存在する可塑剤の移動及び拡散を防止し、さらに手袋着用時にセルロースによって生じるぱちぱちという騒音を低下させる。それ故に、この実施例によれば、薄膜積層物又は合成物の場合、前記コア層がポリマーベースのセルロースから形成され、前記薄膜層６の２つの外側層がポリウレタン層によって形成されることが望ましいものである。
【００３４】
上述されたように、前記薄膜層６は、付加的支持層８に塗布又は接着され、特に製造工程（熱接着剤７を薄膜層に塗布する時及び手袋の着用時）の間、前記薄膜層６の安定性又は耐摩耗性、特に引き裂き強度を向上させることが望ましい。
【００３５】
着け心地を向上させ、良好な耐摩耗性を達成するために、前記薄膜層６が、所定の弾性力を有することが有益である。特に、前記薄膜層６は、（薄膜層６に関して）一方向に少なくとも１０％、好ましくは少なくとも２０％、より好ましくは少なくとも３０％引き延ばすことができることが有益である。本願発明の目的に関して、前記複数層構造２は、全体として、良好な柔軟性を有するだけでなく、所定の弾力性を有する。しかしながら、薄膜層６の弾力性と比べた場合、全体としての複数層構造２の弾力性はいくらか低く、一般的に、一方向において少なくとも５％、好ましくは少なくとも１０％、より好ましくは少なくとも１５％以上の引き延ばし能力を有する。
【００３６】
図示されない別の実施例によれば、前記薄膜層６は、同時に吸着層４に接着されるための接着層７を構成する。この場合、前記薄膜層６は、粘着性であるように、特に加熱によって粘着性がでるように設計されるべきである。この実施例によれば、全体的に付加される層（例えば、接着剤７）が、完全に削除することができるので、省重量化が達成される。
【００３７】
本発明の防護手袋１の構造に関して、前記防護手袋１の薄膜層６は、一般的にお互いに接合された２つの材料からなり、特に接着剤接合及び／若しくは熱シールによって、シールされた構造を形成するためにお互いに接着されることが好ましい。これについて、２つの材料はそれぞれ、５本指を有する手の形を有しており、２つの材料の一方は、手の腹面（手のひら）を覆い、２つの材料の他方は、手の背面（手の甲）を覆うように設計され、２つの材料はお互いに接合され、接着剤接合及び／若しくは熱シールによって、それぞれの外側輪郭に沿って、特に手の輪郭に沿ってシール構造を形成するようにお互いに接着される。
【００３８】
本願発明の防護手袋１の吸着層５に関して、一般的に、不連続的に形成される。言い換えると、前記吸着層５は、一般的に、有毒化学物質を吸着する吸着剤（例えば、活性炭に基づく）の不連続の粒子からなり、例えば接着剤７によって、前記薄膜層６に固定される。前記吸着層５の吸着材料は、活性炭粒子及び／若しくは活性炭繊維の形の活性炭を含み又はからなる活性炭を基礎とする材料であることが望ましい。
【００３９】
もし活性炭を含む材料が、吸着層５を形成するために吸着材料として使用されるならば、活性炭が湿気及び水（例えば、汗）のための中間貯蔵室として作用し、湿気及び水に対して「バッファ」として作用することができるので、すでに存在する高いレベルの着け心地をさらに向上させることができるものである。例えば、もし活性炭ペレットが、吸着層５のための吸着材料として使用されるならば、２５０ｇ／ｍ２までの付着量が典型的であり、例えば、ひどい発汗作用の場合、約４０ｇ／ｍ２の湿気を蓄積することが可能となり、通気性の良い支持層又は外側層３から外部に放出できるものである。
【００４０】
本願発明の実施例によれば、前記吸着層５は、好ましくは細粒形状（細粒カーボン又は小球カーボン）の形の活性炭の不連続の粒子から形成される。この場合、活性炭粒子の平均直径は、１．０ｍｍより小さく、好ましくは０．５ｍｍより小さく、より好ましくは０．４ｍｍより小さく、最も好ましくは０．３５ｍｍより小さい。この実施例において、活性炭粒子は、５〜５００ｇ／ｍ２、好ましくは２０〜３００ｇ／ｍ２、より好ましくは２５〜２５０ｇ／ｍ２、最も好ましくは５０〜１２０ｇ／ｍ２の量が前記薄膜層６に加えられる。適当な活性炭粒子は、少なくとも８００ｍ２／ｇ、好ましくは少なくとも９００ｍ２／ｇ、より好ましくは少なくとも１０００ｍ２／ｇ、最も好ましくは８００〜１５００ｍ２／ｇの範囲内の特定の表面（ＢＥＴ）を有する。粒状カーボン、特に小球状カーボンは、極端な破裂抵抗を有し且つ大変固いものである点が有益であり、耐摩耗性に関して重要である。個々の活性炭粒子、特に活性炭細粒又は小球に関する破裂圧力は、好ましくは少なくとも約５ニュートンであり、より好ましくは少なくとも約１０ニュートンであり、最も好ましくは約２０ニュートンに到達するものであることが望ましい。
【００４１】
本発明の別の実施例によれば、吸着層５の吸着材料は、特に活性炭布の形の活性炭繊維からなることが望ましい。この種の活性炭繊維布は、例えば、２０〜２００ｇ／ｍ２、好ましくは３０〜１５０ｇ／ｍ２、より好ましくは５０〜１２０ｇ／ｍ２の重量を有する。これらの活性炭繊維布は、例えば、織布、メリヤス、層状織物、接着織物、又は不織布（例えば、炭化及び活性化されたセルロース且つ／又は炭化及び活性されたアクリロニトリル）であることが望ましい。
【００４２】
同様に、吸着層５の吸着材料として活性炭粒子及び活性炭繊維をお互いに結合させることも可能である。活性炭粒子は、より高い吸着能力を有するという有益点を有すると同時に、活性炭繊維はより良い吸着能力を示す。
【００４３】
吸着効率又は吸着能力を向上させるために、前記吸着層５の吸着材料、特に活性炭粒子及び／若しくは活性炭繊維に、少なく一つの触媒を含浸させることも可能である。本願発明によって適切である触媒の例としては、酵素及び／若しくは金属イオン、好ましくは、銅イオン、銀イオン、カドミウムイオン、プラチナイオン、亜鉛イオン及び／若しくは水銀イオンである。触媒の量は、広い範囲で変化するが、一般的には、吸着層５の重量を基礎として、０．０５〜１２重量％、好ましくは１〜１０重量％、より好ましくは２〜８重量％である。
【００４４】
効果的な吸着能力を達成するために、吸着層５又は吸着層５の吸着材料の少なくとも５０％、好ましくは少なくとも６０％、より好ましくは少なくとも７０％が、吸着される有害物質又は化学兵器に対して自由に接触可能であること、言い換えると吸着層の吸着材料が接着剤７によって覆われていないことが望ましい。これは、接着剤７の量及び種類、特にその粘着性を、吸着層の吸着材料が接着剤７に完全に圧入されていないこと又は接着剤７に完全に沈んでいないような方法において考慮することによって達成される。
【００４５】
本願発明による典型的な防護手袋１は、例えば、頑強なタイプの繊維からなる支持層３（「外側手袋」）であって、大変低い可燃性を有し、境目のない丸編み形状で認識されるもの、及び好ましくは難燃性形状の（例えば難燃剤で処理することによって難燃性を作った）レイヨン、ＰＡ、ＰＥＳ、ｍ−アラミドのような皮膚に対して着用時に気持ちの良い材料からなるカバー層９（「内側手袋」）であって、境目のない丸編み形状で認識されるものを有する。前記内側手袋と前記外側手袋の間に配されるバリヤ層４は、薄膜層６に加えて、有毒且つ有害物質を吸着するための吸着層５を形成するための活性炭細粒及び／若しくは繊維を有している。
【００４６】
本発明の防護手袋１は、有害化学物質、特に化学兵器に対する有効な防護能力を提供すると同時に、高い着け心地性、特に良好な通気性を提供する。本発明に係る防護手袋１のある重要な利点は、有害化学物質に対する防護機能が、防護手袋１自体に統合されていることであり、付加的な装備が必要ないことである。これは、結果として顕著な省重量性及び良好な着け心地を生じるだけでなく、防護手袋とＮＢＣ防護服との間の十分なシール接続を達成することができ、有害化学物質、例えば化学兵器が防護手袋及び防護服の間の移行部分を通過することがなくまた容易に通過することができないものである。これらの特質によれば、本発明に係る防護手袋１は、特に軍事又は民間ＮＢＣ防護使用（例えば、軍事防護手袋又はＮＢＣ防護手袋の形で）に関して適当である。
【００４７】
本願発明によれば、薄膜層６のさらなる使用によって上昇する前記吸着層５の防護機能の高いレベルの効率によって、皮革又は織物等の通気性のある外側手袋材料を使用することもできるので、スリーブの着け心地を、吸着層の防護なしに手袋を使用する時のように、通気性の良い外側手袋材料の使用によって上昇するリスクに対して防護手袋１の着用者を曝すことなしに、この方法によって向上させることができる。
【００４８】
個々の層３，４，５，６，８，９及び全体としての複数層構造２の高いレベルの可撓性又は良好な柔軟性は、結果として、高いレベルの着け心地を生じるだけでなく、本願発明の防護手袋１の良好な耐摩耗性を生じると同時に、良好な触知の良さも維持することができるものである。
【００４９】
本発明の防護手袋１は、化学兵器に対してすばらしいバリヤ効果を達成する。化学兵器、特にビス［２-クロロエチル］硫化物（マスタードガス又はロストして同義語的に知られ、通常イエロークロスで記された容器に収容されている）に対する防護手袋１、特に薄膜層６のバリヤ効果は、ＣＲＤＥＣ−ＳＰ８４０１０、方法２．２によって測定されるように、薄膜層６の厚さが５０μｍの時に、２４時間当たり最大４μｇ／ｃｍ２、好ましくは２４時間当たり最大３．５μｇ／ｃｍ２、より好ましくは２４時間当たり４μｇ／ｃｍ２、最も好ましくは２４時間当たり最大２．５μｇ／ｃｍ２である。
【００５０】
本願発明の防護手袋１は、当業者にとって公知である方法によって製造される。
【００５１】
例えば、本願発明の手袋の製造方法は下記する工程で行われる。５０〜１００μｍの厚さの薄膜層６が積層され、支持層８への接着剤のスポット塗布によって接合され、薄膜層を強化し安定化する。それから、例えばポリウレタン薄膜である薄膜層６は、支持層８から離れた方の側面で、グリッド状のスポットの形で透湿性を有する接着剤７で覆われ、前記接着剤７がまだ粘着状態にある間、吸着層５を形成するために活性炭小球が加えられる。それから前記接着剤７は、乾燥され且つ／又は硬化される。この方法で作製された２つの材料片は、５本指を有する手の形状に裁断され、（各々の片の薄膜層６が内側に面するように）手の輪郭に沿って接着剤で接着又は熱シールされるので、本発明のバリヤ層４が、活性炭を覆う薄膜層手袋の形で得られる。前記吸着層５は、その内側で、例えばホットメルト接着ウェブでの接着剤接合によって内側手袋の形のカバー層９で覆われている。これは、例えば５本指を柚須売る手の形をした金属芯に内側手袋をはめ込みホットメルト接着ウェブでそれを覆うことによって達成される。それから、先に製造された薄膜手袋は、内側手袋の上に配される。それから、前記支持層８の外側表面は、前記外側手袋の形の支持層３に（例えば、上述した技術によって）接着され、最後に、本願発明の防護手袋１が得られる。防護手袋１は、内側手袋としてのカバー層９、外側手袋としての外側支持層３及び内側手袋及び外側手袋の間に配されるカバー層９を有し、薄膜層６に関して付加的な安定化層８と共に、コア手袋又は中央手袋を形成する吸着層５及び薄膜層６からなり、前記個々の層３，４，９はお互いに接合される。
【００５２】
典型的な実施例によれば、本願発明の係る３つの層の防護手袋１は、下記する構成を有する：
（１）  例えば、頑強なタイプの繊維から作られる支持層３（「外側手袋」）であって、大変低い可燃性を有し、継ぎ目のない丸編み形状において認識されるもの。
（２）  レイヨン、ＰＡ，ＰＥＳ及びｍ−アラミドのような皮膚に対して着用性が快適である材料から成るカバー層９（「内側手袋」）であって、好ましくは非可燃性形式であり、継ぎ目のない丸編み形状において認識されるもの。
（３）  前記内側及び外側手袋の間に配され、有毒又は有害物質を吸着するための吸着層５を形成するために、薄膜層６に付加され、活性炭細粒及び／若しくは活性炭繊維から形成され、下記に記載されるように、いろいろな代替形式において製造されるバリヤ層４（「機能層」）。
（ａ）  活性炭細粒が、（例えば、ＰＵ、ＰＥＳ、ＰＡ、ＰＴＦＥ、セルロース等から形成される）通気性のある薄膜層６に付加される。その層は、浸漬によって、標準のコーティング及びカバーリング工程によって加えられる細粒によって製造される。もしコートされた薄膜が中間ステップとして製造されるならば、それは適切な方法（例えば、接着剤接合、縫合、熱シール等）によって二次元又は三次元形状に変換される。前記機能層は、コーティングにおいて、又は網織物又は熱可塑性繊維の編物によって活性炭細粒の反対側で補強される。
（ｂ）  機能層は、レイヨン又はポリアクリロニトリル繊維から形成された対応する手袋の炭化及びそれに続き活性化によって製造される活性炭繊維、又は適当な手段によって製造された活性炭繊維から編まれた手の形の編み物からなる。
（ｃ）  活性炭フロックは、通常のフロック技術によって、通気性のある薄膜層に、カーボン細粒に代えて又は加えて（Ｉ）にしたがって、加えられることが好ましい。
（ｄ）  カーボン細粒及び／若しくは繊維は、（ｂ）に従って継ぎ目の
ない又は縫合された内側手袋に加えられる。そして
（ｅ）  継ぎ目のない又は熱シールされた薄膜手袋（例えば喪失又は接合）は、（ＩＩ）又は（ＩＶ）にしたがって、機能層にわたって液体バリヤとして配置される。
【００５３】
上記に特定された個々の層（内側手袋、機能層、及び外側手袋）は腕の端部で、例えば、継ぎ目によって一緒に合わせられお互いに接合される。さらに、必要ならば、前記層は、指の上側及び手の甲で、接着剤によって（例えば、ホットメルト接着剤によって、例えば接着剤の熱活性で）、粘着テープの両面側剥離、ベルクロファスナー等によって固定される。
【００５４】
このように、その好ましい実施例に適用されるように、本願発明の基本的に新規な特徴が示され、記載され且つ指摘されると同時に、図示された装置の形式及び詳細において、またそれらの動作において、種々の省略及び代替え及び変更が、発明の精神から離れることなしに当業者によってなされるかもしれない。例えば、同じ結果を達成するために、実質的に同じ方法において実質的に同じ機能を実行するこれらの要素及び／若しくは方法の段階の全ての結合が、発明の範囲の内にあることは明白に意図されるものである。その上、本発明の開示された形式又は実施例に関連して示され且つ／又は記載された構造及び／若しくは要素及び／若しくは方法の段階が、設計的変更の一般的な方法として、別に開示され、記載され、推測された形式又は実施例において、協働可能であることを認識しなければならない。
【図面の簡単な説明】
【００５５】
【図１】本願発明の好ましい実施例に係る通気性を有する防護手袋の概略構成図である。
【図２】（ａ）は、本願発明の好ましい実施例に係る通気性を有する防護手袋の層構造を示した概略断面図であって、吸着層が非連続的な接着剤の適用によって前記薄膜層に固定される状態を示したものであり、（ｂ）は、本願発明の別の好ましい実施例に係る通気性を有する防護手袋の層構造を示した概略断面図であって、吸着層が連続的な接着剤の適用によって前記薄膜層に固定される状態を示したものである。
【符号の説明】
【００５６】
１  防護手袋
２  複数層構造
３  支持層
４  バリヤ層
５  吸着層
６  薄膜層
７  接着剤
８  （付加的）支持層
９  カバー層
【図１】
2007508470.tif 000003
【図２】
2007508470.tif 000004
【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
有毒化学物質、特に化学兵器に対する防護機能を有する通気性のある防護手袋（１）であって、該防護手袋（１）は、複数層構造（２）を有し、該複数層構造（２）は、支持層（３）及び該支持層（３）を補助すると共に、防護手袋（１）が着用された時に、着用者の手に面するバリヤ層（４）からなり、前記バリヤ層（４）は、有毒化学物質の通過を防止又は少なくとも抑制するものにおいて、
前記バリヤ層（４）は：
特に活性炭に基づいて、有毒化学物質を吸収することができる吸着材料を基礎とする吸着層（５）、及び
空気及び水の通過に対して少なくとも実質的に不透過性であるが、水蒸気に対しては透過性である薄膜層（６）であって、該薄膜層（６）は、有毒化学物質の通過を抑制する能力を有するか、若しくは有毒化学物質の通過に対して不浸透性を有するもの；からなり、
前記薄膜層（６）は、防護手袋（１）が着用されたときに着用者の手に対して面し、且つ前記支持層（３）から離れた側に面する側に。前記吸着層（５）を有するものにおいて、
前記薄膜層（６）と前記支持層（３）の間に、平坦な付加的支持層（８）が設けられると共に、前記付加的支持層（８）は、前記支持層（３）よりも低い単位面積重量を有し、前記防護手袋（１）が着用された時に着用者の手から離れた方に面する側面を介して、前記薄膜層（６）は、不連続に適用される接着剤によって、前記支持層（３）に積層され若しくは接着されることを特徴とする防護手袋。
【請求項２】
前記吸着層（５）は、接着手段（７）によって前記薄膜層（６）に接合されることを特徴とする請求項１記載の防護手袋。
【請求項３】
付加的支持層（８）は、好ましくは空気透過性の織物材料、特に織布、手編織物、機械編織物、層状織物のような織物布、又は接着布若しくは不織布であり、前記付加的支持層（８）は、６０ｇ／ｍ２、特に５０ｇ／ｍ２、好ましくは４０ｇ／ｍ２より小さい単位面積重量を有し、且つ／又は、前記付加的支持層（８）は、特に不連続的に塗布される接着剤によって、前記支持層（３）に接合されることを特徴とする請求項１又は２に記載の防護手袋。
【請求項４】
前記吸着層（５）は、防護手袋（１）が着用された時に、装着者の手に対して対面する前記薄膜層（６）から離れた側に、カバー層（９）を具備し、特に該カバー層（９）が、好ましくは不連続的に特には前記カバー層（９）上の点状方法において塗布される接着剤によって又はホットメルト接着ウェブによって、前記吸着層（５）に接合され、且つ/又は、前記カバー層（９）は、空気透過性織物材料、特に織布、手編織物、機械編織物、層状織物のような織物布又は不織布、特にポリアミド／ポリエステルに基づいた不織布（ＰＡ／ＰＥＳに基づいた不織布）のような接着織物であり、且つ／又は前記カバー層（９）は、摩耗抵抗を有し、特に摩耗抵抗織物材料からなり、且つ／又は、前記カバー層（９）は、５〜１５０ｇ／ｍ２、特に１０〜１２５ｇ／ｍ２、好ましくは４０〜１００ｇ／ｍ２の単位面積重量を有することを特徴とする請求項１〜３のいずれか一つに記載の防護手袋。
【請求項５】
前記薄膜層（６）は、前記付加的支持層（８）に接着剤で接着され、特に前記接着剤は、点状パターンの形式において塗布され、前記防護手袋（１）が着用されたときに、着用者の手から離れた方に面する前記薄膜層（６）の最大３０％、特には最大２５％、好ましくは最大２０％、より好ましくは最大１０％を覆い、且つ／又は、前記吸着層（５）は、接着剤によって前記薄膜層（６）の上に、特に点状方法において、特に点状パターンの形式で塗布される接着剤によって、貼り付けられ、前記防護手袋（１）が着用されたときに、着用者の手に対して面し前記支持層（３）から離れた側の前記薄膜層（６）の側面の少なくとも５０％、特には少なくとも６０％、好ましくは少なくとも７０％、より好ましくは少なくとも７５％、最も好ましくは少なくとも８０％が、前記吸着層（５）の吸着部材を具備することを特徴とする請求項１〜４のいずれか一つに記載の防護手袋。
【請求項６】
前記複数層構造（２）の個々の層（３，４，５，６，８，９）は、お互いに接続され、且つ/又は、前記複数層構造（２）の個々の層（３，４，５，６，８，９）は、複合物を形成することを特徴とする請求項１〜５のいずれか一つに記載の防護手袋。
【請求項７】
前記防護手袋（１）は、指のある手袋であり、且つ／又は、前記防護手袋（１）は、５本指のある手の形を有することを特徴とする請求項１〜６のいずれか一つに記載の防護手袋。
【請求項８】
前記支持層（３）は、織物材料、好ましくは空気透過性織物材料、特に織布であり、特に前記織布は、織物、手編織物、機械編織物、層状織物又は接着織物であり、特に前記接着織物は、不織布であり、且つ/又は、前記支持層（３）は、皮材料から作られることを特徴とする請求項１〜７のいずれか一つに記載の防護手袋。
【請求項９】
前記支持層（３）は、特に所定の含浸物によって疎油性及び/若しくは疎水性が与えられ、且つ/又は、前記支持層（３）の材料は、５０〜３００ｇ／ｍ２、特に７５〜２５０ｇ／ｍ２、好ましくは７５〜１７５ｇ／ｍ２の単位面積重量を有し、且つ/又は、前記支持層（３）は、単位面積重量７５〜２５０ｇ／ｍ２、好ましくは７５〜１７５ｇ／ｍ２を有し、疎油性及び／若しくは疎水性が与えられた空気透過性の織物布であることを特徴とする請求項１〜８のいずれか一つに記載の防護手袋。
【請求項１０】
前記薄膜層（６）は、連続し、特に密閉され、又は微孔性の層であり、且つ/又は、前記薄膜層（６）の厚さは、１〜５００μｍの範囲内、好ましくは１〜１００μｍの範囲内、より好ましくは１〜５０μｍの範囲内、さらには２．５〜３０μｍの範囲内、最も好ましくは５〜２５μｍの範囲内であり、且つ／又は、前記薄膜層（６）は、２５℃で、薄膜層（６）の厚さが５０μｍの時に、２４時間当たり少なくとも１２．５リットル／ｍ２、好ましくは２４時間当たり少なくとも１７．５リットル／ｍ２、好ましくは２４時間当たり少なくとも２０リットル／ｍ２の透湿性を有し、且つ/又は、前記防護手袋（１）は、２５℃で、薄膜層（６）の厚さが５０μｍの時に、２４時間当たり少なくとも１０リットル／ｍ２、好ましくは２４時間当たり少なくとも１５リットル／ｍ２、好ましくは２４時間当たり少なくとも２０リットル／ｍ２の透湿性を有することを特徴とする請求項１〜９のいずれか一つに記載の防護手袋。
【請求項１１】
前記薄膜層（６）が、３５℃で、厚さが５０μｍの時に、ＤＩＮ  ＥＮ  ３１０９２：１９９３（１９９４年２月）及び国際基準ＩＳＯ１１０９２にしたがって測定された最大２５（ｍ２・Pascal）／Watt、特には最大２０（ｍ２・Pascal）／Watt、好ましくは１３（ｍ２・Pascal）／Wattの定常状態下の対湿性Ｒｅｔを有し、且つ／又は、前記防護手袋（１）が、３５℃で、薄膜層（６）の厚さが５０μｍの時に、ＤＩＮ  ＥＮ  ３１０９２：１９９３（１９９４年２月）及び国際基準ＩＳＯ１１０９２にしたがって測定された最大３０（ｍ２・Pascal）／Watt、特には最大２５（ｍ２・Pascal）／Watt、好ましくは２０（ｍ２・Pascal）／Wattの定常状態下の対湿性Ｒｅｔを有することを特徴とする請求項１〜１０のいずれか一つに記載の防護手袋。
【請求項１２】
前記薄膜層（６）は、膨張する能力若しくは少し水を吸収する能力を有し、特に前記薄膜層（６）の膨張能力及び／若しくは水吸収能力は、前記薄膜層（６）の重量に基づいて最大３５％、特には最大２５％、好ましくは最大２０％であり、且つ/又は、前記薄膜層（６）は、少なくとも実質的に液体、特に水に対して及び／若しくはエアゾールに対して不浸透性であり、若しくはその通過を抑制することを特徴とする請求項１〜１１のいずれか一つに記載の防護手袋。
【請求項１３】
前記薄膜層（６）は、親水性基、又は実質的に強い親水性基、特に水酸基を含まず、且つ/又は、前記薄膜層（６）は、弱い親水性基、特にポリエーテル基を有することを特徴とする請求項１〜１２のいずれか一つに記載の防護手袋。
【請求項１４】
前記薄膜層（６）は、プラスチック及び／若しくはポリマー材料を有し及び／若しくはからなり、特に、前記プラスチック及び/若しくはポリマー材料は、ポリウレタン、ポリエーテルアミド、ポリエステルアミド、ポリテトラフルオロエチレン及び／若しくはセルロースを基礎とするポリマー及び／若しくは前述されたものの混合物からの派生物からなる群から選択されることを特徴とする請求項１〜１３のいずれか一つに記載の防護手袋。
【請求項１５】
前記薄膜層（６）は、イソシアネート、特にマスクドイソシアネート又はブロックトイソシアネートとイソシアネート反応架橋剤との反応による反応製品として得られることを特徴とする請求項１〜１４のいずれか一つに記載の防護手袋。
【請求項１６】
前記薄膜層（６）は、ポリウレタンに基づく薄膜であり、且つ／又は前記薄膜層（６）は、ポリテトラフルオロエチレンに基づく膨張した微孔性の薄膜であることを特徴とする請求項１〜１５のいずれか一つに記載の防護手袋。
【請求項１７】
前記薄膜層（６）は、複数層の薄膜積層物として及び／若しくは複数層の薄膜合成物として形成され、特に前記薄膜積層物及び／若しくは薄膜合成物は、お互いに接合された少なくとも２枚、特には少なくとも３枚の薄膜層からなることを特徴とする請求項１〜１６のいずれか一つに記載の防護手袋。
【請求項１８】
前記薄膜積層物及び／若しくは薄膜合成物は、セルロースに基づくポリマー、特にはポリウレタン、ポリエーテルアミド及び／若しくはポリエステルアミドを基礎とするコア層及び該コア層に接合される２枚の外部層からなり、特にセルロースに基づくポリマーを基礎とするコア層は、１〜１００μｍ、特に５〜５０μｍ、好ましくは１０〜２０μｍの厚さの層として形成され、且つ／又は、特に前記コア層に接合される２つの外部層は、１〜１００μｍ、特に５〜５０μｍ、好ましくは５〜１０μｍの厚さを有する層として各々が形成されることを特徴とする請求項１７記載の防護手袋。
【請求項１９】
前記薄膜積層物及び／若しくは薄膜合成物は、ポリウレタンに基づくポリマーを基礎としたコア層及び該コア層に接合され、ポリウレタンに基づいた２つの外部層を具備することを特徴とする請求項１７記載の防護手袋。
【請求項２０】
前記薄膜層（６）は、お互いに接合され、好ましくはシール構造を形成するように、接着及び／若しくは溶接によってお互いに接合される２つの材料片からなり、特に２つの材料片は、各々５本指を有する手の形状を有し、２つの材料片の内の一つは、手の腹面側（手のひら）を覆うように設計され、且つ他の材料片は、手の背面側（手の甲）を覆うように設計され、前記２つの材料片は、お互いに接合され、特にシール構造を形成するようにお互いに接合され、好ましくはそれらの外部輪郭に沿って、特に手の輪郭に沿ってお互いに接着され及び／若しくは溶接されることを特徴とする請求項１〜１９のいずれか一つに記載の防護手袋。
【請求項２１】
前記薄膜層（６）は、粘着性、特に熱による粘着性を有し、且つ/又は、前記薄膜層（６）は、同時に前記吸着層（５）を接着するための接着層（７）を構成することを特徴とする請求項１〜２０のいずれか一つに記載の防護手袋。
【請求項２２】
前記吸着層（５）は、不連続的に形成され、且つ／又は、前記吸着層（５）は、都区に活性炭に基づいた有毒化学物を吸着する吸着剤の独立した粒子からなり、且つ／又は、前記吸着層（５）の吸着材料は、活性炭を具備し若しくはからなる吸着性材料であり、且つ／又は、前記吸着層（５）の吸着材料は、活性炭に基づく材料であり、時に活性炭粒子及び／若しくは活性炭繊維の形をしたものであることを特徴とする請求項１〜２１のいずれか一つに記載の防護手袋。
【請求項２３】
前記吸着層（５）は、粒状形状（「粒状カーボン」）又は球状形状（「球状カーボン」）の独立した活性炭粒子を具備し、特に前記活性炭粒子の平均直径は、１．０ｍｍより小さく、特に０．５ｍｍより小さく、好ましくは０．４ｍｍより小さく、より好ましくは０．３５ｍｍｙより小さく、最も好ましくは０．３ｍｍより小さく、且つ／又は、前記活性炭粒子の平均直径は、少なくとも０．１ｍｍであり、且つ／又は、前記活性炭は、５〜５００ｇ／ｍ２、特に１０〜４００ｇ／ｍ２、好ましくは２０〜３００ｇ／ｍ２、より好ましくは２５〜２５０ｇ／ｍ２、さらに好ましくは５０〜１５０ｇ／ｍ２、最も好ましくは５０〜１２０ｇ／ｍ２の量が前記薄膜層（６）に与えられ、且つ／又は、特に前記活性炭粒子は、少なくとも８００ｇ／ｍ２、特には少なくとも９００ｇ／ｍ２、好ましくは１０００ｇ／ｍ２、より好ましくは８００〜１５００ｇ／ｍ２の範囲内の特定の内部表面積（ＢＥＴ）を有し、且つ／又は、特に前記活性炭粒子は、個々の活性炭粒子、特に活性炭細粒又は小球に関して、少なくとも５ニュートン、特には１０ニュートン及び／若しくは２０ニュートンまでの破裂圧力を有することを特徴とする請求項１〜２２のいずれか一つに記載の防護手袋。
【請求項２４】
前記吸着層（５）は、活性炭繊維、特に活性炭繊維から作られた織物形状の活性炭繊維からなり、前記活性炭繊維織物は、２０〜２００ｇ／ｃｍ２、特に３０〜１５０ｇ／ｍ２、好ましくは５０〜１２０ｇ／ｍ２の単位面積重量を有し、且つ/又は、前記活性炭繊維織物は、特に炭化され活性化されたセルロース及び／若しくは炭化され活性化されたアクリロニトリルを基礎とする活性炭繊維からなる織布、メリヤス、層状織物又は接着織物であることを特徴とする請求項１〜２３のいずれか一つに記載の防護手袋。
【請求項２５】
前記吸着層（５）は、付加的に少なくとも一つの触媒を含浸させ、特に触媒として、酵素及び／若しくは金属イオン、特に、銅イオン、銀イオン、カドミウムイオン、プラチナイオン、パラジウムイオン、亜鉛イオン及び／若しくは水銀イオンが使用され、且つ/又は、特に、前記触媒の量は、吸着層（５）の重量に基づいて、０．００５〜１２重量％、好ましくは１〜１０重量％、より好ましくは２〜８重量％の範囲内であることを特徴とする請求項１〜２４のいずれか一つに記載の防護手袋。
【請求項２６】
前記吸着層（５）の少なくとも５０％、特に少なくとも６０％、好ましくは少なくとも７０％が、吸着される有害物質及び兵器を自由に取り入れることができることを特徴とする請求項１〜２５のいずれか一つに記載の防護手袋。
【請求項２７】
前記防護手袋（１）及び前記薄膜層（６）は、化学兵器、特にビス［２−クロロエチル］硫化物（マスタードガス又はロストと同義語である）に対して、ＣＲＤＥＣ−ＳＰ−方法２．２に従って計測した場合、薄膜層（６）の厚さが５０μｍである時、２４時間当たり最大４μｇ／ｃｍ２、特には２４時間当たり最大３．５μｇ／ｃｍ２、好ましくは２４時間当たり最大３．０μｇ／ｃｍ２、より好ましくは２４時間当たり最大２．５μｇ／ｃｍ２のバリヤ効果を有することを特徴とする請求項１〜２６のいずれか一つに記載の防護手袋。
【請求項２８】
有毒化学物質、特に化学兵器に対する防護機能を有する通気性のある防護手袋（１）であって、該防護手袋（１）は、複数層構造（２）を有し、該複数層構造（２）は、支持層（３）及び該支持層（３）を補助すると共に、防護手袋（１）が着用された時に、着用者の手に面するバリヤ層（４）からなり、前記バリヤ層（４）は、有毒化学物質の通過を防止又は少なくとも抑制するものにおいて、
前記バリヤ層（４）は：
特に活性炭に基づいて、有毒化学物質を吸収することができる吸着材料を基礎とする吸着層（５）、及び
空気及び水の通過に対して少なくとも実質的に不透過性であるが、水蒸気に対しては透過性である薄膜層（６）であって、該薄膜層（６）は、有毒化学物質の通過を抑制する能力を有するか、若しくは有毒化学物質の通過に対して不浸透性を有するもの；からなり、
前記薄膜層（６）は、防護手袋（１）が着用されたときに着用者の手に対して面し、且つ前記支持層（３）から離れた側に面する側に。前記吸着層（５）を有するものにおいて、
前記薄膜層（６）と前記支持層（３）の間に、平坦な付加的支持層（８）が設けられると共に、前記付加的支持層（８）は、前記支持層（３）よりも低い単位面積重量を有し、前記防護手袋（１）が着用された時に着用者の手から離れた方に面する側面を介して、前記薄膜層（６）は、不連続に適用される接着剤によって、前記支持層（３）に積層され若しくは接着され、
前記防護手袋（１）及び／若しくは薄膜層（６）は、化学兵器、特にビス［２−クロロエチル］硫化物に対して、薄膜層（６）の厚さが５０μｍの場合に、２４時間当たり最大４μｇ／ｃｍ２のバリヤ効果を有することを特徴とする防護手袋。
【請求項２９】
有毒化学物質、特に化学兵器に対する防護機能を有する通気性のある防護手袋（１）であって、該防護手袋（１）は、複数層構造（２）を有し、該複数層構造（２）は、支持層（３）及び該支持層（３）を補助すると共に、防護手袋（１）が着用された時に、着用者の手に面するバリヤ層（４）からなり、前記バリヤ層（４）は、有毒化学物質の通過を防止又は少なくとも抑制するものにおいて、
前記バリヤ層（４）は：
特に活性炭に基づいて、有毒化学物質を吸収することができる吸着材料を基礎とする吸着層（５）、及び
空気及び水の通過に対して少なくとも実質的に不透過性であるが、水蒸気に対しては透過性である薄膜層（６）であって、該薄膜層（６）は、有毒化学物質の通過を抑制する能力を有するか、若しくは有毒化学物質の通過に対して不浸透性を有するもの；からなり、
前記薄膜層（６）は、防護手袋（１）が着用されたときに着用者の手に対して面し、且つ前記支持層（３）から離れた側に面する側に。前記吸着層（５）を有するものにおいて、
前記薄膜層（６）と前記支持層（３）の間に、平坦な付加的支持層（８）が設けられると共に、前記付加的支持層（８）は、前記支持層（３）よりも低い単位面積重量を有し、前記防護手袋（１）が着用された時に着用者の手から離れた方に面する側面を介して、前記薄膜層（６）は、不連続に適用される接着剤によって、前記支持層（３）に積層され若しくは接着され、
前記防護手袋（１）は、２５℃で前記薄膜層（６）が５０μｍの厚さの場合に、２４時間当たり少なくとも１０リットル／ｍ２の透湿性を有することを特徴とする防護手袋。
【請求項３０】
有毒化学物質、特に化学兵器に対する防護機能を有する通気性のある防護手袋（１）であって、該防護手袋（１）は、複数層構造（２）を有し、該複数層構造（２）は、支持層（３）及び該支持層（３）を補助すると共に、防護手袋（１）が着用された時に、着用者の手に面するバリヤ層（４）からなり、前記バリヤ層（４）は、有毒化学物質の通過を防止又は少なくとも抑制するものにおいて、
前記バリヤ層（４）は：
特に活性炭に基づいて、有毒化学物質を吸収することができる吸着材料を基礎とする吸着層（５）、及び
空気及び水の通過に対して少なくとも実質的に不透過性であるが、水蒸気に対しては透過性である薄膜層（６）であって、該薄膜層（６）は、有毒化学物質の通過を抑制する能力を有するか、若しくは有毒化学物質の通過に対して不浸透性を有するもの；からなり、
前記薄膜層（６）は、防護手袋（１）が着用されたときに着用者の手に対して面し、且つ前記支持層（３）から離れた側に面する側に。前記吸着層（５）を有するものにおいて、
前記薄膜層（６）と前記支持層（３）の間に、平坦な付加的支持層（８）が設けられると共に、前記付加的支持層（８）は、前記支持層（３）よりも低い単位面積重量を有し、前記防護手袋（１）が着用された時に着用者の手から離れた方に面する側面を介して、前記薄膜層（６）は、不連続に適用される接着剤によって、前記支持層（３）に積層され若しくは接着され、
前記防護手袋（１）は、３５℃で前記薄膜層（６）の厚さが５０μｍの場合、定常状態下で、最大３０（ｍ２・Pascal）／Wattの耐湿性Retを有することを特徴とする防護手袋。
【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
有毒化学物質、特に化学兵器に対する防護機能を有する通気性のある防護手袋（１）であって、該防護手袋（１）は、複数層構造（２）を有し、該複数層構造（２）は、支持層（３）及び該支持層（３）を補助すると共に、防護手袋（１）が着用された時に、着用者の手に面するバリヤ層（４）とを具備し、前記バリヤ層（４）は、有毒化学物質の通過を防止又は少なくとも抑制するものであり、
前記バリヤ層（４）は：
特に活性炭に基づいて、有毒化学物質を吸収することができる吸着材料を基礎とする吸着層（５）、及び
空気及び水の通過に対して少なくとも実質的に不透過性であるが、水蒸気に対しては透過性である薄膜層（６）であって、該薄膜層（６）は、有毒化学物質の通過を抑制する能力を有するか、若しくは有毒化学物質の通過に対して不浸透性を有するもの；からなり、
前記薄膜層（６）は、防護手袋（１）が着用されたときに着用者の手に対して面し且つ前記支持層（３）から離れた側に面する側に、前記吸着層（５）を有するものにおいて、
前記薄膜層（６）と前記支持層（３）の間に、平坦な付加的支持層（８）が設けられると共に、前記付加的支持層（８）は、前記支持層（３）よりも低い単位面積重量を有し、前記防護手袋（１）が着用された時に、着用者の手から離れた方に面する側面を介して、前記薄膜層（６）は、不連続に適用される接着剤によって、前記支持層（３）に積層され若しくは接着されることを特徴とする防護手袋。
【請求項２】
付加的支持層（８）は、空気透過性の織物材料、特に織布、手編織物、機械編織物、層状織物のような織物布、又は接着布若しくは不織布であり、前記付加的支持層（８）は、６０ｇ／ｍ２より小さい、特に５０ｇ／ｍ２より小さい、好ましくは４０ｇ／ｍ２より小さい単位面積重量を有することを特徴とする請求項１記載の防護手袋。
【請求項３】
前記防護手袋（１）は、５本指のある手の形を有する指のある手袋であることを特徴とする請求項１又は２記載の防護手袋。
【請求項４】
前記支持層（３）は、空気透過性織物材料、特に織布であることを特徴とする請求項１〜３のいずれか一つに記載の防護手袋。
【請求項５】
前記支持層（３）は、特に所定の含浸物によって疎油性及び/若しくは疎水性が与えられ、且つ前記支持層（３）の材料は、５０〜３００ｇ／ｍ２、特に７５〜２５０ｇ／ｍ２、好ましくは７５〜１７５ｇ／ｍ２の単位面積重量を有することを特徴とする請求項１〜４のいずれか一つに記載の防護手袋。
【請求項６】
前記薄膜層（６）は、連続し、特に密閉され、又は微孔性の層であり、且つ/又は、前記薄膜層（６）の厚さは、１〜５００μｍの範囲内、好ましくは１〜１００μｍの範囲内、より好ましくは１〜５０μｍの範囲内、さらには２．５〜３０μｍの範囲内、最も好ましくは５〜２５μｍの範囲内であることを特徴とする請求項１〜５のいずれか一つに記載の防護手袋。
【請求項７】
有毒化学物質、特に化学兵器に対する防護機能を有する通気性のある防護手袋（１）であって、該防護手袋（１）は、複数層構造（２）を有し、該複数層構造（２）は、支持層（３）及び該支持層（３）を補助すると共に、防護手袋（１）が着用された時に、着用者の手に面するバリヤ層（４）からなり、前記バリヤ層（４）は、有毒化学物質の通過を防止又は少なくとも抑制するものであり、
前記バリヤ層（４）は：
特に活性炭に基づいて、有毒化学物質を吸収することができる吸着材料を基礎とする吸着層（５）、及び
空気及び水の通過に対して少なくとも実質的に不透過性であるが、水蒸気に対しては透過性である薄膜層（６）であって、該薄膜層（６）は、有毒化学物質の通過を抑制する能力を有するか、若しくは有毒化学物質の通過に対して不浸透性を有するもの；からなり、
前記薄膜層（６）は、防護手袋（１）が着用されたときに着用者の手に対して面し且つ前記支持層（３）から離れた側に面する側に、前記吸着層（５）を有するものにおいて、
前記薄膜層（６）と前記支持層（３）の間に、平坦な付加的支持層（８）が設けられると共に、前記付加的支持層（８）は、前記支持層（３）よりも低い単位面積重量を有し、前記防護手袋（１）が着用された時に着用者の手から離れた方に面する側面を介して、前記薄膜層（６）は、不連続に適用される接着剤によって、前記支持層（３）に積層され若しくは接着され、且つ
前記防護手袋（１）及び／若しくは薄膜層（６）は、化学兵器、特にビス［２−クロロエチル］硫化物に対して、薄膜層（６）の厚さが５０μｍの場合に、２４時間当たり最大４μｇ／ｃｍ２のバリヤ効果を有することを特徴とする防護手袋。
【請求項８】
有毒化学物質、特に化学兵器に対する防護機能を有する通気性のある防護手袋（１）であって、該防護手袋（１）は、複数層構造（２）を有し、該複数層構造（２）は、支持層（３）及び該支持層（３）を補助すると共に、防護手袋（１）が着用された時に、着用者の手に面するバリヤ層（４）からなり、前記バリヤ層（４）は、有毒化学物質の通過を防止又は少なくとも抑制するものであり、
前記バリヤ層（４）は：
特に活性炭に基づいて、有毒化学物質を吸収することができる吸着材料を基礎とする吸着層（５）、及び
空気及び水の通過に対して少なくとも実質的に不透過性であるが、水蒸気に対しては透過性である薄膜層（６）であって、該薄膜層（６）は、有毒化学物質の通過を抑制する能力を有するか、若しくは有毒化学物質の通過に対して不浸透性を有するもの；からなり、
前記薄膜層（６）は、防護手袋（１）が着用されたときに着用者の手に対して面し且つ前記支持層（３）から離れた側に面する側に、前記吸着層（５）を有するものにおいて、
前記薄膜層（６）と前記支持層（３）の間に、平坦な付加的支持層（８）が設けられると共に、前記付加的支持層（８）は、前記支持層（３）よりも低い単位面積重量を有し、前記防護手袋（１）が着用された時に着用者の手から離れた方に面する側面を介して、前記薄膜層（６）は、不連続に適用される接着剤によって、前記支持層（３）に積層され若しくは接着され、
前記防護手袋（１）は、２５℃で前記薄膜層（６）が５０μｍの厚さの場合に、２４時間当たり少なくとも１０リットル／ｍ２の透湿性を有することを特徴とする防護手袋。
【請求項９】
有毒化学物質、特に化学兵器に対する防護機能を有する通気性のある防護手袋（１）であって、該防護手袋（１）は、複数層構造（２）を有し、該複数層構造（２）は、支持層（３）及び該支持層（３）を補助すると共に、防護手袋（１）が着用された時に、着用者の手に面するバリヤ層（４）からなり、前記バリヤ層（４）は、有毒化学物質の通過を防止又は少なくとも抑制するものであり、
前記バリヤ層（４）は：
特に活性炭に基づいて、有毒化学物質を吸収することができる吸着材料を基礎とする吸着層（５）、及び
空気及び水の通過に対して少なくとも実質的に不透過性であるが、水蒸気に対しては透過性である薄膜層（６）であって、該薄膜層（６）は、有毒化学物質の通過を抑制する能力を有するか、若しくは有毒化学物質の通過に対して不浸透性を有するもの；からなり、
前記薄膜層（６）は、防護手袋（１）が着用されたときに着用者の手に対して面し且つ前記支持層（３）から離れた側に面する側に、前記吸着層（５）を有するものにおいて、
前記薄膜層（６）と前記支持層（３）の間に、平坦な付加的支持層（８）が設けられると共に、前記付加的支持層（８）は、前記支持層（３）よりも低い単位面積重量を有し、前記防護手袋（１）が着用された時に着用者の手から離れた方に面する側面を介して、前記薄膜層（６）は、不連続に適用される接着剤によって、前記支持層（３）に積層され若しくは接着され、且つ
前記防護手袋（１）は、３５℃で前記薄膜層（６）の厚さが５０μｍの場合、定常状態下で、最大３０（ｍ２・Pascal）／Wattの耐湿性Retを有することを特徴とする防護手袋。
【国際調査報告】
2007508470.tif 000005
2007508470.tif 000006
2007508470.tif 000007
2007508470.tif 000008
2007508470.tif 000009
2007508470.tif 000010